СПОСОБ ПОЛУЧЕНИЯ ЛЮМИНЕСЦЕНТНЫХ ЧАСТИЦ НА ПОЛЕВОМ КАТОДЕ И СПОСОБ ИЗГОТОВЛЕНИЯ ИСТОЧНИКА СВЕТА

1. Способ получения люминесцентных частиц на полевом катоде, включающий формирование наночастиц сульфида кадмия на углеродных нанотрубках из смеси раствора, содержащего хлорид кадмия, и раствора серосодержащего реагента, при нагревании смеси раствора, отличающийся тем, что углеродные нанотрубки выращивают на проводящей подложке, наночастицы сульфида кадмия выращивают на углеродных нанотрубках из смеси растворов, при этом серосодержащий реагент, дающий в растворе анион серы выбирают из класса тиоамидов и тиосемикарбазидов, подложку с углеродными нанотрубками помещают в водный аммиачный раствор серосодержащего реагента, затем в этот раствор добавляют аммиачный раствор хлорида кадмия, полученный раствор перемешивают и после выращивания наночастиц сульфида кадмия на углеродных нанотрубках извлекают катод из раствора.
2. Способ по п.1, отличающийся тем, что из класса тиоамидов используют аммиачный раствор тиомочевины, а из класса тиосемикарбазидов используют аммиачный раствор аминотиомочевины.
3. Способ по п.1 ил 2, отличающийся тем, что аммиачный раствор тиомочевины или аминотиомочевины имеет концентрацию 0,1-0,5 моль/л, аммиачный раствор хлорида кадмия имеет концентрацию 0,01-0,05 моль/л.
4. Способ по п.1, отличающийся тем, что задают размер частиц сульфида кадмия, изменяя температуру раствора и время нахождения ориентированных углеродных нанотрубок в растворе.
5. Способ изготовления источника света, включающий нанесение на электрод эмиссионного слоя с последующим формированием на нем квантовых точек из наночастиц сульфида кадмия, изготовление прозрачного анода с нанесенным на него электропроводящим слоем, соединение катода и анода и подачу на них напряжения, отличающийся тем, что на катод наносят эмиссионный слой из углеродных нанотрубок или из допированных углеродных нанотрубок, ориентированных преимущественно перпендикулярно поверхности катода, выращивают непосредственно на боковых поверхностях и концах углеродных нанотрубков наночастицы сульфида кадмия, полученные по любому из пп.1-4, между катодом и анодом создают зазор и подают постоянное или импульсное напряжение.
6. Способ по п.5, отличающийся тем, что допированные углеродные нанотрубки содержат 1-10% азота.
7. Способ по п.5, отличающийся тем, что между катодом и анодом создают вакуумный зазор или заполняют зазор высокоомным электролитом.